(57)【要約】      （修正有）【課題】  高速耐久性と、優れた耐摩耗特性が得られる航空機用空気入りタイヤを提供する。【解決手段】接地プリントの幅ＴＷと主ベルト層の幅ＢＷとの比が０．８ＴＷ＜ＢＷ＜１．２ＴＷを満足し、主ベルト層のクラウンセンター部Ｐ０における周方向剛性Ｍ０と主ベルト層の幅の２／３位置Ｐ２における周方向剛性Ｍ２との比が０．２＜Ｍ２／Ｍ０＜０．８を満足し、主ベルト層の幅の９５％位置Ｐ３における主ベルト層の周方向剛性をＭ３としたときにＭ３／Ｍ２＞１．１を満足し、規定内圧充填後に内圧を大気圧以上規定内圧の５％以下の範囲内に低下させたときのタイヤ赤道面でのタイヤ径をＤ０、接地プリントの幅ＴＷの８４％に相当する位置における踏面までのタイヤ径方向に測定したタイヤ径落ち高をｄ84、７．５×２ｄ84／Ｄ０＋０．３３×Ｍ２／Ｍ０を接地制御指数Ｆとしたときに、０．２＜Ｆ＜０．４５を満足している。【選択図】図１
2006224729.tif 000002
【特許請求の範囲】
【請求項１】
一対のビードコアと、一方のビードコアから他方のビードコアに向けてトロイド状に延びる少なくとも１枚以上のカーカスプライからなるカーカス層と、
前記カーカス層のタイヤ半径方向外側に配置されタイヤ周方向に延びる複数本の有機繊維コードを含む主ベルト層と、を備えた空気入りラジアルタイヤであって、
タイヤをリム組みし、ＴＲＡに定める規定内圧を充填した後に規定荷重を負荷した際の接地プリントの幅をＴＷ、前記主ベルト層の幅をＢＷとしたときに、０．８ＴＷ＜ＢＷ＜１．２ＴＷを満足し、
前記主ベルト層の枚数がクラウンセンター部Ｐ０からショルダー部にかけて漸減し、かつ前記主ベルト層のクラウンセンター部Ｐ０における周方向剛性をＭ０、前記主ベルト層の幅の２／３位置Ｐ２における周方向剛性をＭ２、ベルト剛性比をＭ２／Ｍ０としたときに、０．２＜Ｍ２／Ｍ０＜０．８を満足し、
前記主ベルト層の幅の９５％位置Ｐ３における前記主ベルト層の周方向剛性をＭ３としたときに、Ｍ３／Ｍ２＞１．１満足し、
前記規定内圧を充填後に内圧を大気圧以上前記規定内圧の５％以下の範囲内に低下させたときのタイヤ赤道面でのタイヤ径をＤ０、踏面における前記接地プリントの幅ＴＷの８４％に相当する位置を８４％ＴＷ、タイヤ赤道面における踏面から前記位置８４％ＴＷにおける踏面までのタイヤ径方向に測定したタイヤ径落ち高をｄ84、７．５×２ｄ84／Ｄ０＋０．３３×Ｍ２／Ｍ０を接地制御指数Ｆとしたときに、０．２＜Ｆ＜０．４５を満足し、
前記接地プリントの幅ＴＷの７３％位置をＤ73、タイヤ赤道面における踏面から前記位置Ｄ73における踏面までのタイヤ径方向に測定したタイヤ径落ち高をｄ73としたときに、０．６９＜ｄ73／ｄ84＜０．７８を満足している、
ことを特徴とする空気入りラジアルタイヤ。
【請求項２】
リムに組付け、ＴＲＡに定める規定内圧を充填後、ＴＲＡに定める規定荷重を負荷した際のタイヤ接地プリントにおいて、クラウンセンター部Ｐ０に対応する部分の接地長さをＬ０、接地幅の８４％位置に対応する部分の接地長さをＬ84、前記接地プリントの幅ＴＷの７３％位置に対応する部分の接地長さをＬ73としたときに、
０．８５＜Ｌ84／Ｌ０＜１．１を満足すると共に、０．９５＜Ｌ84／Ｌ73＜１．０３を満足している、ことを特徴とする請求項１に記載の空気入りラジアルタイヤ。
【請求項３】
前記クラウンセンター部Ｐ０での前記主ベルト層上のトレッドゲージをｔ0、前記接地プリントの幅ＴＷの８４％位置に対応する部分Ｐ84での前記主ベルト層上でのトレッドゲージをｔ84としたときに、０．８５＜ｔ84／ｔ0＜１．０５を満足する、
ことを特徴とする請求項１に記載の空気入りラジアルタイヤ。
【発明の詳細な説明】
【技術分野】
【０００１】
本発明は空気入りラジアルタイヤに係り、特に、航空機に適し、特に卓越した高速耐久性を有することで安全性に優れ、かつ優れた耐摩耗性を有することで経済性との両立を図ることができる空気入りラジアルタイヤに関する。
【背景技術】
【０００２】
ラジアルタイヤ、特に航空機用空気入りタイヤにおいては、高い使用内圧、高速回転中の遠心力の作用によってトレッド面の径方向の迫り出しが大きく、使用時にトレッドが周に大きく引き伸ばされた状態となる。
【０００３】
このような状態下では、タイヤが異物を踏みつけた場合のトレッドゴムの抵抗力が弱く、異物がトレッドゴム内に進入し易いという問題があった。
【０００４】
例えば、特許文献１に開示されている従来の航空機用ラジアルタイヤの構造は、ベルト構造体にナイロン等の比較的低弾性率の有機繊維を使用しており、かつベルト層を構成する各々のベルト幅がトレッド幅と略同等であるため、タイヤの径成長に対して支配的なクラウンセンター部のベルト強度が、あまり支配的でないクラウンショルダー部のベルト強度に対して相対的に小さいため、タイヤの径成長抑制には効果が少なかった。
【特許文献１】WO  ０３／０６１９９１
【発明の開示】
【発明が解決しようとする課題】
【０００５】
本発明は上記事実を考慮し、高速耐久性と、優れた耐摩耗特性が得られる航空機用空気入りタイヤを提供することが目的である。
【課題を解決するための手段】
【０００６】
請求項１に記載の発明は、一対のビードコアと、一方のビードコアから他方のビードコアに向けてトロイド状に延びる少なくとも１枚以上のカーカスプライからなるカーカス層と、前記カーカス層のタイヤ半径方向外側に配置されタイヤ周方向に延びる複数本の有機繊維コードを含む主ベルト層と、を備えた空気入りラジアルタイヤであって、タイヤをリム組みし、ＴＲＡに定める規定内圧を充填した後に規定荷重を負荷した際の接地プリントの幅をＴＷ、前記主ベルト層の幅をＢＷとしたときに、０．８ＴＷ＜ＢＷ＜１．２ＴＷを満足し、前記主ベルト層の枚数がクラウンセンター部Ｐ０からショルダー部にかけて漸減し、かつ前記主ベルト層のクラウンセンター部Ｐ０における周方向剛性をＭ０、前記主ベルト層の幅の２／３位置Ｐ２における周方向剛性をＭ２、ベルト剛性比をＭ２／Ｍ０としたときに、０．２＜Ｍ２／Ｍ０＜０．８を満足し、前記主ベルト層の幅の９５％位置Ｐ３における前記主ベルト層の周方向剛性をＭ３としたときに、Ｍ３／Ｍ２＞１．１満足し、前記規定内圧を充填後に内圧を大気圧以上前記規定内圧の５％以下の範囲内に低下させたときのタイヤ赤道面でのタイヤ径をＤ０、踏面における前記接地プリントの幅ＴＷの８４％に相当する位置を８４％ＴＷ、タイヤ赤道面における踏面から前記位置８４％ＴＷにおける踏面までのタイヤ径方向に測定したタイヤ径落ち高をｄ84、７．５×２ｄ84／Ｄ０＋０．３３×Ｍ２／Ｍ０を接地制御指数Ｆとしたときに、０．２＜Ｆ＜０．４５を満足し、前記接地プリントの幅ＴＷの７３％位置をＤ73、タイヤ赤道面における踏面から前記位置Ｄ73における踏面までのタイヤ径方向に測定したタイヤ径落ち高をｄ73としたときに、０．６９＜ｄ73／ｄ84＜０．７８を満足している、ことを特徴としている。
【０００７】
次に、請求項１に記載の空気入りラジアルタイヤの作用を説明する。
【０００８】
請求項１に記載の空気入りラジアルタイヤでは、接地プリントの幅ＴＷと主ベルト層の幅ＢＷとが０．８ＴＷ＜ＢＷ＜１．２ＴＷを満足しているので、高速耐久性を確保しつつ、必要なベルト部材を低減することができる。
【０００９】
なお、０．８ＴＷ≧ＢＷになると、高速走行時にスタンディングウェーブが発生し易くなるため、タイヤの耐久性を著しく損なる。
【００１０】
一方、ＢＷ≧１．２ＴＷになると、必要以上のベルト部材を配置することにより重量増が避けられない。
【００１１】
また、主要強度メンバーである主ベルト層の枚数が、クラウンセンター部Ｐ０からショルダー部にかけて実質的に連続的に減少し、かつ前記主ベルト層のクラウンセンター部Ｐ０、及び前記主ベルト層の幅の２／３位置Ｐ２での主ベルト層の周方向剛性をそれぞれＭ０、Ｍ２としたときに、両者の比Ｍ２／Ｍ０が０．２より大、かつ０．８より小としたので、結果として、主ベルト層の材料使用量を最小限に抑えつつ、規定内圧充填時、及び高速回転時にトレッド中央域でのトレッドゴム周方向伸張量を効率的に抑制し、タイヤの径成長を抑制することができる。
【００１２】
トレッドゴムの周方向伸張量が抑制されることでトレッドゴムの緊張度合いが低下するので、異物の進入に対する抵抗力が増大し、また、万一異物が刺さりこんだ場合であっても亀裂の成長を抑えることができる。
【００１３】
ここで、Ｍ２／Ｍ０が０．８より大きい場合には、タイヤ径成長抑制にそれほど支配的でないタイヤショルダー部に多くのベルトが配置されることにより、タイヤの軽量化に効果が薄い。
【００１４】
一方、Ｍ２／Ｍ０が０．２より小さい場合には、ショルダー部に十分なベルト剛性が確保できなくなるため、高速走行時にスタンディングウェーブが発生し易くなるため好ましくない。
【００１５】
ここで、スタンディングウェーブ発生抑制に最も効果の大きいベルト最外端位置に相当する主ベルト層の幅の９５％位置Ｐ３での周方向剛性Ｍ３と、主ベルト層の幅の２／３位置Ｐ２での主ベルト層の周方向剛性Ｍ２との剛性比Ｍ３／Ｍ２が１．１よりも小さくなると、ベルト剛性を高めるためにベルト幅方向全幅にわたり大幅な補強が必要となり、重量増を招くこととなり、好ましくない。
【００１６】
また、タイヤベルト剛性比、タイヤクラウン形状、接地形状との相関関係の詳細な検討により、タイヤ接地形状を代表する、接地制御指数をＦ＝７．５×２ｄ84／Ｄ０＋０．３３×Ｍ２／Ｍ０と定め、０．２＜Ｆ＜０．４５となるように設定することで、高速耐久性、耐摩耗性に優れたタイヤを容易に設計することができるようになった。
【００１７】
ここで、Ｆが０．２以下の場合は、ショルダー部において接地長さが極端に長くなるため、高速走行時に該部分の発熱が大となり、タイヤ耐久性が著しく損なわれる。
【００１８】
一方、Ｆが０．４５以上の場合には、ショルダー部において、回転時に路面との引きずり摩耗が発生するため、経済性に劣る。
【００１９】
ここで、ｄ73／ｄ84が０．６９以下の場合には、ショルダー側の接地形状がタイヤ幅方向外側に向かって漸減する形状となり、タイヤが転動した際にタイヤ接地面内での大きな剪断力を伴う事となり、ショルダー付近での局所的な摩耗特性を著しく低下させる。
【００２０】
一方、ｄ73／ｄ84が０．７８を超える場合には、ショルダー側の接地長がタイヤ幅方向外側に向かって長くなる傾向となり、これが該部分の接地圧力の増大、即ち、高速耐久性の低下を引き起こすこととなる。
【００２１】
なお、ここでいう主ベルト層の周方向剛性とは、主ベルト層の周方向の弾性率を指しており、タイヤをリムに組まない状態でのセンター径から、タイヤをリム組みしてＴＲＡに定める規定内圧を充填した際のセンター径への成長率をＲ（％）としたときに、伸び率０〜Ｒ（％）にて定められるコードの弾性率（図１７参照）に単位幅（ここでは１０mm）当たりのコード本数（打ち込み数）を掛けて算出したものである。
【００２２】
なお、コードが周方向に対して角度θで傾斜している場合の周方向剛性は、上記単位幅当たりの剛性にｃｏｓθを掛けて算出するものとする。
【００２３】
また、タイヤ内のコードがタイヤ周方向に波状（ジグザグ状）に延びている場合は、真っ直ぐに伸ばして剛性を計算するのではなく、タイヤに埋設されている状態、即ち、波状に型付けされたものを周方向に延ばしたときの弾性率を算出する。
【００２４】
請求項２に記載の発明は、請求項１に記載の空気入りラジアルタイヤにおいて、リムに組付け、ＴＲＡに定める規定内圧を充填後、ＴＲＡに定める規定荷重を負荷した際のタイヤ接地プリントにおいて、クラウンセンター部Ｐ０に対応する部分の接地長さをＬ０、接地幅の８４％位置に対応する部分の接地長さをＬ84、前記接地プリントの幅ＴＷの７３％位置に対応する部分の接地長さをＬ73としたときに、０．８５＜Ｌ84／Ｌ０＜１．１を満足すると共に、０．９５＜Ｌ84／Ｌ73＜１．０３を満足している、ことを特徴としている。
【００２５】
次に、請求項２に記載の空気入りラジアルタイヤの作用を説明する。
【００２６】
Ｌ84／Ｌ０が１．１以上の場合は、ショルダー部において接地長さが極端に長くなるため、高速走行時に該部分の発熱が大となり、タイヤ耐久性が著しく損なわれる。
【００２７】
一方、Ｌ84／Ｌ０が０．８５以下の場合は、ショルダー部において回転時と路面との間で引きずり摩耗が発生するため経済性に劣る。
【００２８】
したがって、０．８５＜Ｌ84／Ｌ０＜１．１を満足することが好ましい。
【００２９】
次に、Ｌ84／Ｌ73が０．９５以下の場合には、トレッドのショルダー側の接地形状がタイヤ幅方向外側に向かって漸減する形状となり、タイヤが転動した時にタイヤ接地面内での大きな剪断力を伴う事となり、ショルダー側での局所的な摩耗特性を著しく低下させる。
【００３０】
また、Ｌ84／Ｌ73が１．０３以上の場合、該ショルダー側の接地長さがタイヤ幅方向外側に向かって長くなる傾向となり、これが該部分の接地圧の増大、即ち、高速耐久性の低下を引き起こすこととなり好ましくない。
【００３１】
したがって、０．９５＜Ｌ84／Ｌ73＜１．０３を満足することが好ましい。
【００３２】
請求項３に記載の発明は、請求項１に記載の空気入りラジアルタイヤにおいて、前記クラウンセンター部Ｐ０での前記主ベルト層上のトレッドゲージをｔ0、前記接地プリントの幅ＴＷの８４％位置に対応する部分Ｐ84での前記主ベルト層上でのトレッドゲージをｔ84としたときに、０．８５＜ｔ84／ｔ0＜１．０５を満足する、ことを特徴としている。
【００３３】
次に、請求項３に記載の空気入りラジアルタイヤの作用を説明する。
【００３４】
トレッドゲージ比ｔ84／ｔ0が０．８５＜ｔ84／ｔ0＜１．０５を満足することにより、タイヤの耐久性と経済性の両立を図ることができる。
【００３５】
即ち、ｔ84／ｔ0が０．８５以下になるとトレッドの摩耗末期において、ショルダー側の踏面にベルト等の構造部材が露出する。
【００３６】
一方、ｔ84／ｔ0が１．０５以上になると、センター部対比でショルダー側のゴムゲージが厚くなるため、高速走行中のショルダー側の発熱が大きくなり耐久性に悪影響を及ぼす。
【００３７】
したがって、０．８５＜ｔ84／ｔ0＜１．０５を満足することが好ましい。
【発明の効果】
【００３８】
以上説明したように、本発明の空気入りラジアルタイヤは上記の構成としたので、高速耐久性と、優れた耐摩耗特性が得られるという効果がある。
【発明を実施するための最良の形態】
【００３９】
本発明の空気入りラジアルタイヤの一実施形態を図１乃至図６にしたがって説明する。
【００４０】
図１、及び図２（Ａ）に示すように、本実施形態の航空機用の空気入りラジアルタイヤ１０（タイヤサイズ：１２７０×４５５Ｒ２２  ３２ＰＲ）は、ビード部１２に丸型断面を有するビードコア１４備えていて、ゴム被覆された有機繊維コードがラジアル方向に配列された６枚のカーカスプライ（図示せず）よりなるカーカス層１６がこのビードコア１４に係留されている。
【００４１】
なお、フリッパーやチェーファーなどの他の構造部材は従来通りであり、図示を省略してある。
【００４２】
カーカス層１６のタイヤ半径方向外側のクラウン域外周面には、ベルト層２０、ベルト層２０のタイヤ径方向外側にはトレッド部２３を構成するトレッドゴム層２４が設けられている。
【００４３】
また、カーカス層のタイヤ幅方向外側には、サイドウォール部２５を構成するサイドゴム層２７が設けられている。
【００４４】
なお、本実施形態では、ベルト層２０は、タイヤ径方向内側の主ベルト層２６と、主ベルト層２６のタイヤ径方向外側に設けられる保護ベルト層２２とから構成されている。
（カーカス層）
カーカス層１６を構成するカーカスプライに用いる有機繊維コードは、引張破断強度が６．３ｃＮ／ｄｔｅｘ以上、伸張方向に０．２ｃＮ／ｄｔｅｘ荷重時の伸び率が０．２〜１．８％、伸張方向に１．９ｃＮ／ｄｔｅｘ荷重時の伸び率が１．４〜６．４％、伸張方向に２．９ｃＮ／ｄｔｅｘ荷重時の伸び率が２．１〜８．６％であることが好ましい。
【００４５】
カーカス層１６には、芳香族ポリアミド系の繊維から構成された有機繊維コードを用いることができる。
【００４６】
この場合、下撚り係数が０．１２〜０．８５、より好ましくは０．１７〜０．５１、上撚り係数が０．４〜０．８５とされた有機繊維コードが好ましい。
【００４７】
また、カーカス層１６には、芳香族ポリアミド系の繊維と脂肪族ポリアミド系の繊維とを含む有機繊維コード（所謂ハイブリッドコード）を用いることもできる。
【００４８】
この場合、芳香族ポリアミド系の繊維と脂肪族ポリアミド系の繊維との重量比が、１００：２７〜２５５とされた有機繊維コードが好ましい。
【００４９】
さらに、カーカス層１６には、芳香族ポリアミド系の有機繊維コードと脂肪族ポリアミド系の有機繊維コードとを撚り合わせ、かつポリアミド系の有機繊維コードの下撚り係数Ｎ１が０．１２〜０．８５、より好ましくは０．１７〜０．５１とされた有機繊維コード（所謂ハイブリッドコード）を用いることもできる。
【００５０】
本実施形態のカーカス層１６には、ナイロンコードが用いられている。
（主ベルト層）
図３に示すように、主ベルト層２６は、複数枚のベルトプライ、本実施形態では、タイヤ径方向内側から第１ベルトプライ２６Ａ、第２ベルトプライ２６Ｂ、第３ベルトプライ２６Ｃ、第４ベルトプライ２６Ｄ、第５ベルトプライ２６Ｅ、第６ベルトプライ２６Ｆ、第７ベルトプライ２６Ｇ、第８ベルトプライ２６Ｈ、第９ベルトプライ２６Ｉ、第１０ベルトプライ２６Ｊ、及び第１１ベルトプライ２６Kの合計１１種類のベルトプライから構成されている。
【００５１】
本実施形態では、第１ベルトプライ２６Ａと第２ベルトプライ２６Ｂは同じ幅に設定され、第３ベルトプライ２６Ｃと第４ベルトプライ２６Ｄは同じ幅に設定され、第５ベルトプライ２６Ｅと第６ベルトプライ２６Ｆは同じ幅に設定され、また、第７ベルトプライ２６Ｇと第８ベルトプライ２６Ｈは同じ幅に設定されている。
【００５２】
さらに、第１ベルトプライ２６Ａ及び第２ベルトプライ２６Ｂよりも第３ベルトプライ２６Ｃ及び第４ベルトプライ２６Ｄのベルト幅が広く、第３ベルトプライ２６Ｃ及び第４ベルトプライ２６Ｄよりも第５ベルトプライ２６Ｅ及び第６ベルトプライ２６Ｆのベルト幅が広く、第５ベルトプライ２６Ｅ及び第６ベルトプライ２６Ｆよりも第７ベルトプライ２６Ｇ及び第８ベルトプライ２６Ｈのベルト幅が広く設定されている。
【００５３】
したがって、主ベルト層２６のタイヤ幅方向端部では、第７ベルトプライ２６Ｇ、第８ベルトプライ２６Ｈ、第１０ベルトプライ２６Ｊ、及び第１１ベルトプライ２６Kの４枚のベルトプライが積層されている。
【００５４】
主ベルト層２６を構成するこれら第１ベルトプライ２６Ａ〜第８ベルトプライ２６Ｈ、第１０ベルトプライ２６Ｊ、及び第１１ベルトプライ２６Kは、複数本の有機繊維コードをゴム被覆することにより形成されている。
【００５５】
これら第１ベルトプライ２６Ａ〜第８ベルトプライ２６Ｈ、第１０ベルトプライ２６Ｊ、及び第１１ベルトプライ２６Kの有機繊維コードは、引張破断強度を６．３ｃＮ／ｄｔｅｘ以上とすることが好ましく、伸張方向に０．３ｃＮ／ｄｔｅｘ荷重時の伸び率が０．２〜２．０％、伸張方向に２．１ｃＮ／ｄｔｅｘ荷重時の伸び率が１．５〜７．０％、伸張方向に３．２ｃＮ／ｄｔｅｘ荷重時の伸び率が２．２〜９．３％であることが好ましい。
【００５６】
本実施形態の有機繊維コードは、芳香族ポリアミド系の繊維から構成されている。
【００５７】
有機繊維コードを芳香族ポリアミド系の繊維から構成した場合、下撚り係数は０．１２〜０．８５、好ましくは０．１７〜０．５１、上撚り係数は０．４０〜０．８０に設定することが好ましい。
【００５８】
本実施形態では、第１ベルトプライ２６Ａ〜第８ベルトプライ２６Ｈ、第１０ベルトプライ２６Ｊ、及び第１１ベルトプライ２６Kに、芳香族ポリアミド系の繊維、具体的にはデュポン社製ポリアミド繊維（商品タイプ名：ＫＥＶＬＡＲ（Ｒ）２９、公称繊度３０００デニール。以後、適宜ケブラーと呼ぶ。）からなる有機繊維コードを用いている。
【００５９】
芳香族ポリアミド系の有機繊維コードの製造方法を以下に説明する。
【００６０】
ケブラー（３０００デニール＝３３４０ｄｔｅｘ）３本を、撚り機を用いて、下撚り係数が０．３４になるように下撚り加工を行った。
【００６１】
その後、下撚り糸３本を引き揃え、下撚りとは反対方向に上撚り係数が０．４８になるように上撚り（Ｓ撚り）し、撚りコード加工した。
【００６２】
撚りコードを株式会社市金工業社製コード処理機でディップ処理し製造した。
【００６３】
２５±２°Ｃの室温中、株式会社島津製作所製オートグラフを用いてディップコードの引張破断強度を測定したところ、１４ｃＮ／ｄｔｅｘの値を得た。
【００６４】
この時、ディップコードの引張り方向への応力が、０．３ｃＮ／ｄｔｅｘ、２．１ｃＮ／ｄｔｅｘ、及び３．２ｃＮ／ｄｔｅｘを示した時のディップコードの伸び率を測定したところ、それぞれ０．３％、２．２％。、及び３．２％の値を得た。
【００６５】
ちなみに、第１ベルトプライ２６Ａ〜第８ベルトプライ２６Ｈ、第１０ベルトプライ２６Ｊ、及び第１１ベルトプライ２６Kに用いた有機繊維コード（ケブラー）の強力は、１４００Ｎである。
【００６６】
主ベルト層２６を構成する第１ベルトプライ２６Ａ〜第８ベルトプライ２６Ｈ、第１０ベルトプライ２６Ｊ、及び第１１ベルトプライ２６Kは、本実施形態では、図４に示すように複数本の有機繊維コードをゴム被覆して構成した帯状の細長体３２を準備し、この細長体３２を隙間が生じないよう螺旋状に巻回することで形成した、いわゆるスパイラルベルトである。
【００６７】
なお、本実施形態では、有機繊維コードの傾斜角度はタイヤ赤道面ＣＬに対して略０°である。
【００６８】
なお、第１ベルトプライ２６Ａ〜第８ベルトプライ２６Ｈ、第１０ベルトプライ２６Ｊ、及び第１１ベルトプライ２６Kにおいて、有機繊維コードの打込み数は、４〜１０本／１０ｍｍの範囲内が好ましい。
【００６９】
本実施形態では、第１ベルトプライ２６Ａ〜第８ベルトプライ２６Ｈ、第１０ベルトプライ２６Ｊ、及び第１１ベルトプライ２６Kにおいて、有機繊維コードの打込み数が６．３本／１０ｍｍである。
【００７０】
図５に示すように、本実施形態の第９ベルトプライ２６Ｉは、１または複数本の有機繊維コードをゴム被覆して構成した帯状の細長体３４を準備し、この細長体３４をほぼ１周する毎に両プライ端間を１度だけ往復させながらタイヤ赤道面ＣＬに対して２〜２５°の角度で傾斜させて周方向に巻き付けると共に、このような巻付けを細長体３４間に隙間が生じないよう周方向にほぼ細長体３４の幅だけずらして多数回巻回することで形成している（以後、適宜無端ジグザグ巻きベルトと呼ぶ。）。
【００７１】
この結果、第９ベルトプライ２６Ｉ内には両プライ端において折り曲げ方向を変えることによりジグザグしながらほぼ周方向に延びる有機繊維コードが、該第９ベルトプライ２６Ｉの全領域においてほぼ均一に埋設されることになる。
【００７２】
なお、このようにして形成された第９ベルトプライ２６ＩＡは、断面で見ると、右上がりの有機繊維コード部分と、左上がりのコード部分とが互いに重なりあった形態となるので、右上がりのコードのみからなるベルトプライと左上がりのコードのみからなるベルトプライとを重ねた、いわゆる交差ベルトに相当する構成となり、実際には１枚のプライではあるが、本実施形態では、プライ数としては２枚としてカウントすることとする。
【００７３】
この第９ベルトプライ２６Ｉには、第１ベルトプライ２６Ａ〜第８ベルトプライ２６Ｈ        、第１０ベルトプライ２６Ｊ、及び第１１ベルトプライ２６Kに含まれる有機繊維コードに対して弾性率が同等、あるいは小さい有機繊維コード（第１ベルトプライ２６Ａ〜第８ベルトプライ２６Ｈの有機繊維コードに対して２．１ｃＮ／ｄｔｅｘ荷重時の伸び率が略同等以上である有機繊維コード）を用いることが好ましい。
【００７４】
第９ベルトプライ２６Ｉに用いる有機繊維コードとしては、ナイロン等の脂肪族ポリアミド系の繊維からなるコード、アラミド等の芳香族ポリアミド系の繊維とナイロン等の脂肪族ポリアミド系の繊維とを含むコード等が好ましく、本実施形態では、ナイロンコード（撚り数：１２６０Ｄ／／２／３。打込み数６．９本／１０mm）を用いている。
【００７５】
また、無端ジグザグ巻きベルトである本実施形態の第９ベルトプライ２６Ｉにおいて、その有機繊維コードの傾斜角度はタイヤ赤道面ＣＬに対して２〜２５°の範囲内が好ましく、本実施形態では８°に設定されている。
（ベルト保護層）
図２（Ａ）に示すように、主ベルト層２６のタイヤ半径方向外側には、ゴム層３０を介してベルト保護層２２が設けられている。
【００７６】
ゴム層３０の厚さは、１．５〜４．５ｍｍの範囲内が好ましく、本実施形態では２．５ｍｍに設定している。
【００７７】
ベルト保護層２２は、図２（Ａ）に示すように、タイヤ周方向に波状に延びる複数本の有機繊維コード３６を互いに平行に並べてゴムコーティング（ゴムは図示せず）した１枚の波状コードプライ３８から構成されている。
【００７８】
図２（Ｂ）に示すように、ベルト保護層２２の有機繊維コード３６は、振幅Ａを５〜２５ｍｍ、波長Ｂを振幅Ａの２００〜７００％に設定することが好ましい。
【００７９】
有機繊維コード３６は、高強力で高い耐切創性を有し、接着を確保した上でなるべく密に配置することが好ましい。
【００８０】
本実施形態では、ベルト保護層２２の有機繊維コード３６にケブラー（３０００Ｄ／３、打込み数：３．６本／１０ｍｍ）を用いている。
（主ベルト層の周方向剛性）
次に、空気入りラジアルタイヤ１０は、リム組みし、ＴＲＡに定める規定内圧を充填した後にＴＲＡに定める規定荷重を負荷した際の接地プリントの幅をＴＷ、主ベルト層２６のの幅をＢＷとしたときに、０．８ＴＷ＜ＢＷ＜１．２ＴＷを満足している。
【００８１】
また、空気入りラジアルタイヤ１０は、クラウンセンター部Ｐ０における主ベルト層２６の周方向剛性をＭ０、タイヤ赤道面ＣＬを中心として主ベルト層２６の最大幅ＢＷの２／３の幅の位置Ｐ２での単位幅当りにおける主ベルト層２６の周方向剛性をＭ２としたときに、０．２＜Ｍ２／Ｍ０＜０．８を満足している。
【００８２】
また、主ベルト層２６の最大幅ＢＷの９５％位置Ｐ３での単位幅当りにおける主ベルト層２６の周方向剛性をＭ３としたときに、Ｍ３／Ｍ２＞１．１満足している。
【００８３】
以下に主ベルト層２６の周方向剛性の算出方法を説明する。
【００８４】
本実施形態のように、主ベルト層２６がケブラーコードとナイロンコードとから構成されている場合、強力を与える伸びの算出方法は、この場合、ケブラーコード１本の破断時の伸び１０％をコードに与える伸びとする（なお、複数種のコードより構成される場合、それらのうちで最も破断時伸びの小さいコードの破断時伸びを基準として算出する。）。
【００８５】
１０％伸ばしたときの各コードの強力は、ケブラーコードが１４００Ｎ、ナイロンコードが２０５Ｎである。
【００８６】
第１ベルトプライ２６Ａ〜第８ベルトプライ２６Ｈでは、単位幅１０mm当りのコード打込み本数は６．２本、第９ベルトプライ２６Ｉでは、単位幅１０mm当りのコード打込み本数は６．９本、ベルト保護層２２では、単位幅１０mm当りのコード打込み本数は３．６本である。
【００８７】
本実施形態の主ベルト層２６は、クラウンセンター部Ｐ０では、ケブラーコードが８本積層（第１ベルトプライ２６Ａ〜第８ベルトプライ２６Ｈ）され、ナイロンコードは２本積層（第９ベルトプライ２６Ｉ）されている。
【００８８】
主ベルト層２６の最大幅ＢＷの２／３の幅の位置Ｐ２では、ケブラーコードが４本積層され、ナイロンコードは２本積層されている。
【００８９】
なお、本実施形態のように、有機繊維コードが波状である場合、有機繊維コードを真っ直ぐに伸ばして強力を算出するのでは無く、タイヤに埋設されている形状、即ち、波状に型付けされたものを１０％伸ばしたときの強力を算出する。
【００９０】
また、有機繊維コードがタイヤ周方向に対して角度θで傾斜している場合は、コード強力にｃｏｓθを掛けてコード周方向の強力を算出する。
【００９１】
ここでは、第９ベルトプライ２６Ｉのナイロンコードのタイヤ周方向に対する角度θが１０°なので、ナイロンのコード強力にｃｏｓ１０°＝０．９８を掛けてコード周方向の強力を算出する。
【００９２】
また、ＴＲＡに定める規定内圧を充填後に内圧を大気圧以上前記規定内圧の５％以下の範囲内に低下させたときのタイヤ赤道面ＣＬでのタイヤ径をＤ０、踏面における前記接地プリントの幅ＴＷの８４％に相当する位置をＤ84、タイヤ赤道面ＣＬにおける踏面から前記位置Ｄ84における踏面までのタイヤ径方向に測定したタイヤ径落ち高をｄ84、７．５×２ｄ84／Ｄ０＋０．３３×Ｍ２／Ｍ０を接地制御指数Ｆとしたときに、本実施形態の空気入りラジアルタイヤ１０は０．２＜Ｆ＜０．４５を満足している。
【００９３】
さらに、主ベルト層２６において、クラウンセンター部Ｐ０での有機繊維コードの積層厚みをＧ０、主ベルト層２６の最大幅ＢＷの２／３の幅の位置Ｐ２での有機繊維コードの積層厚みをＧ２としたときに、０．３５≦Ｇ２／Ｇ０≦０．８５を満足することが好ましい。
【００９４】
ちなみに、本実施形態では、Ｇ２／Ｇ０＝０．６３に設定されている。
【００９５】
さらに、本実施形態の空気入りラジアルタイヤ１０は、図６に示すように、接地プリントの幅ＴＷの７３％位置をＤ73、タイヤ赤道面ＣＬにおける踏面から前記位置Ｄ73における踏面までのタイヤ径方向に測定したタイヤ径落ち高をｄ73としたときに、０．６９＜ｄ73／ｄ84＜０．７８を満足している。
【００９６】
なお、トレッド部２３には、周方向溝２９が複数本形成されている。
（矩形率）
空気入りラジアルタイヤ１０は、リムに組み付け、ＴＲＡに定める規定内圧を充填後、ＴＲＡに定める規定荷重を負荷した際のタイヤ接地プリント（例えば、図７参照。なお、図７は、後述する比較例のタイヤのタイヤ接地プリントである。）において、クラウンセンター部Ｐ０に対応する部分の接地長さをＬ０、接地幅の８４％位置に対応する部分の接地長さをＬ84としたときに、本実施形態ではＬ０とＬ84との比Ｌ84／Ｌ０を矩形率と呼ぶ。
【００９７】
ここで、空気入りラジアルタイヤ１０の矩形率Ｌ84／Ｌ０は、０．８５＜Ｌ２／Ｌ０＜１．１を満足することが好ましく、本実施形態では、矩形率Ｌ84／Ｌ０が０．９に設定されている。
【００９８】
また、クラウンセンター部Ｐ０での主ベルト層上のトレッドゲージをｔ0、接地プリントの幅ＴＷの８４％位置に対応する部分Ｐ84での主ベルト層上でのトレッドゲージをｔ84としたときに、トレッドゲージ比ｔ84／ｔ０は０．８５＜ｔ84／ｔ0＜１．０５を満足することが好ましい。
（作用）
本実施形態の空気入りラジアルタイヤ１０では、接地プリントの幅ＴＷと主ベルト層２６の幅ＢＷとが０．８ＴＷ＜ＢＷ＜１．２ＴＷを満足しているので、高速耐久性を確保しつつ、必要なベルト部材を低減することができる。
【００９９】
なお、０．８ＴＷ≧ＢＷになると、高速走行時にスタンディングウェーブが発生し易くなるため、タイヤの耐久性を著しく損なる。
【０１００】
一方、ＢＷ≧１．２ＴＷになると、必要以上のベルト部材を配置することにより重量増が避けられない。
【０１０１】
また、主要強度メンバーである主ベルト層２６の枚数が、クラウンセンター部Ｐ０からショルダー部にかけて連続的に減少し、かつ主ベルト層２６のクラウンセンター部Ｐ０での周方向剛性Ｍ０と主ベルト層２６の幅の２／３位置Ｐ２での主ベルト層２６の周方向剛性Ｍ２との比Ｍ２／Ｍ０を０．２より大、かつ０．８より小に設定しているので、主ベルト層２６の材料使用量を最小限に抑えつつ、規定内圧充填時、及び高速回転時にトレッド中央域でのトレッドゴム周方向伸張量を効率的に抑制し、タイヤの径成長を抑制することができた。
【０１０２】
トレッドゴム層２４の周方向伸張量が抑制されることでトレッドゴム層２４の緊張度合いが低下するので、異物の進入に対する抵抗力が増大し、また、万一異物が刺さりこんだ場合であっても亀裂の成長を抑えることができる。
【０１０３】
ここで、Ｍ２／Ｍ０が０．８より大きい場合には、タイヤ径成長抑制にそれほど支配的でないタイヤショルダー部に多くのベルトが配置されることにより、タイヤの軽量化に効果が薄い。
【０１０４】
一方、Ｍ２／Ｍ０が０．２より小さい場合には、ショルダー部に十分なベルト剛性が確保できなくなるため、高速走行時にスタンディングウェーブが発生し易くなるため好ましくない。
【０１０５】
なお、主ベルト層の幅の周方向剛性Ｍ３と周方向剛性Ｍ２との剛性比Ｍ３／Ｍ２が１．１よりも小さくなると、ベルト剛性を高めるためにベルト幅方向全幅にわたり大幅な補強が必要となり、重量増を招くこととなり、好ましくない。
【０１０６】
また、タイヤ接地形状を代表する、接地制御指数Ｆを０．２＜Ｆ＜０．４５となるように設定することで、高速耐久性、耐摩耗性に優れたタイヤを容易に設計することができるようになった。
【０１０７】
ここで、Ｆが０．２以下の場合は、ショルダー部において接地長さが極端に長くなるため、高速走行時に該部分の発熱が大となり、タイヤ耐久性が著しく損なわれる。
【０１０８】
一方、Ｆが０．４５以上の場合には、ショルダー部において、回転時に路面との引きずり摩耗が発生するため、経済性に劣る。
【０１０９】
また、接地プリントの矩形率Ｌ84／Ｌ０が１．１以上の場合は、ショルダー部において接地長さが極端に長くなるため、高速走行時に該部分の発熱が大となり、タイヤ耐久性が著しく損なわれる。
【０１１０】
次に、Ｌ84／Ｌ73が０．９５以下の場合には、トレッドのショルダー側の接地形状がタイヤ幅方向外側に向かって漸減する形状となり、タイヤが転動した時にタイヤ接地面内での大きな剪断力を伴う事となり、ショルダー側での局所的な摩耗特性を著しく低下させる。
【０１１１】
また、Ｌ84／Ｌ73が１．０３より大きい場合、該ショルダー側の接地長さがタイヤ幅方向外側に向かって長くなる傾向となり、これが該部分の接地圧の増大、即ち、高速耐久性の低下を引き起こすこととなり好ましくない。
【０１１２】
したがって、０．９５＜Ｌ84／Ｌ73＜１．０３を満足することが好ましい。
【０１１３】
次に、ここで、タイヤ径落ち高の比ｄ73／ｄ84が０．６９以下の場合には、ショルダー側の接地形状がタイヤ幅方向外側に向かって漸減する形状となり、タイヤが転動した際にタイヤ接地面内での大きな剪断力を伴う事となり、ショルダー付近での局所的な摩耗特性を著しく低下させる。
【０１１４】
一方、タイヤ径落ち高の比ｄ73／ｄ84が０．７８を超える場合には、ショルダー側の接地長がタイヤ幅方向外側に向かって長くなる傾向となり、これが該部分の接地圧力の増大、即ち、高速耐久性の低下を引き起こすこととなる。
【０１１５】
また、トレッドゲージ比ｔ84／ｔ0が０．８５＜ｔ84／ｔ0＜１．０５を満足することにより、タイヤの耐久性と経済性の両立を図ることができる。
【０１１６】
即ち、ｔ84／ｔ0が０．８５以下になるとトレッド部２３の摩耗末期において、ショルダー側の踏面にベルト等の構造部材が露出する。
【０１１７】
一方、ｔ84／ｔ0が１．０５以上になると、センター部対比でショルダー側のゴムゲージが厚くなるため、高速走行中のショルダー側の発熱が大きくなり耐久性に悪影響を及ぼす。
【０１１８】
したがって、０．８５＜ｔ84／ｔ0＜１．０５を満足することが好ましい。
【０１１９】
また、接地プリントの矩形率Ｌ84／Ｌ０が０．８５以下の場合は、ショルダー部において回転時と路面との間で引きずり摩耗が発生するため経済性に劣る。
【０１２０】
したがって、接地プリントの矩形率Ｌ84／Ｌ０が０．８５＜Ｌ84／Ｌ０＜１．１を満足することが好ましい。
【０１２１】
また、主ベルト層２６を構成する第１ベルトプライ２６Ａ〜第８ベルトプライ２６Ｈにおいて、螺旋状に芳香族ポリアミド系の有機繊維コードを巻回してコード方向を周方向に対して０°に近づけているので、主ベルト層２６の周方向剛性を確保するために使用する有機繊維コードの強力を最大限に活用でき、ラジアルタイヤのタガ効果を最大限に発揮することが可能となり、軽量化を図りつつ少ない部材の量にて目標の安全率を達成することができる。
【０１２２】
また、ショルダー部に最も近い第９ベルトプライ２６Ｉにおいては、有機繊維コードにタイヤ赤道面ＣＬに対して２〜２５°の範囲内の角度（本実施形態では８°）を付与することにより、ベルトのタガ効果を大きく損なうことなく、タイヤ幅方向にも剛性を得ることが可能となり、転動時のショルダー部の引きずり摩耗の低減に効果がある。
【０１２３】
主ベルト層２６の最外のベルとプライである第９ベルトプライ２６Ｉの有機繊維コードをタイヤ赤道面ＣＬに対して２〜２５°で傾斜させることで、第９ベルトプライ２６Ｉに対するカットを受け、万一亀裂が進展する場合にも、亀裂はコードに沿う形でベルト端部に達し、それ以上の周方向への進展を防ぐことができる。
【０１２４】
なお、第９ベルトプライ２６Ｉの有機繊維コードのタイヤ赤道面ＣＬに対する傾斜角度が２°を下回ると、タイヤがカットによる損傷を受け、万一亀裂が進展するような場合において、亀裂の周方向への進展を防止する効果が薄くなる。また、タイヤ幅方向剛性が確保でないため、引きずり摩耗が発生し易くなる。
【０１２５】
一方、第９ベルトプライ２６Ｉの有機繊維コードのタイヤ赤道面ＣＬに対する傾斜角度が２５°を上回ると、ベルトプライの周方向剛性が低下し、径成長の抑制のためにはベルトプライの層数の増加が必要になるため、タイヤ重量増につながる。
【０１２６】
有機繊維コードをそれぞれのプライ端で反対方向に傾斜するように同一面内で屈曲されてタイヤ周方向にジグザグ状に延ばす構成とした第９ベルトプライ２６Ｉは、幅方向のプライ端において有機繊維コードの切断端を有しない構成となるため、タイヤに幅方向の負荷が作用した場合などプライ端部分に大きな歪みが発生する時にも、第９ベルトプライ２６Ｉのセパレーション（コード切断端とカバーゴムとの間）を起こしにくい。
【０１２７】
また、本実施形態では、第９ベルトプライ２６Ｉのタイヤ半径方向外側に、タイヤ周方向に波状に延びる有機繊維コード３６を含むベルト保護層２２を、２．５ｍｍのゴム層３０を介して配置したので、異物等のトレッドゴム層２４への刺し込みに対し、有機繊維コード３６の波形を消失する方向へ変形をもって緊張を緩和し、その異物等を包み込むことで、異物等の主ベルト層２６への進入を阻止することができた。
【０１２８】
なお、ゴム層３０の厚さが１．５ｍｍを下回ると、タイヤ更生時に、径方向内側に存在する主ベルト層２６を損傷することなく該ゴム層３０を除去することが困難となる。
【０１２９】
一方、ゴム層３０の厚さが４．５ｍｍを上回ると、タイヤ重量が増加するばかりかトレッド発熱が増大し、耐久性に不利となる。
【０１３０】
ベルト保護層２２の有機繊維コード３６の振幅Ａが５ｍｍ未満の場合、及び波長Ｂが振幅Ａの７００％を越える場合は、空気入りラジアルタイヤ１０への内圧充填、及びそこへの荷重の作用によって、有機繊維コード３６が周方向に殆ど伸張した状態となるため、異物の進入時の包み込み効果が小さくなる。
【０１３１】
一方、有機繊維コード３６の振幅Ａが２５ｍｍを越える場合、及び波長Ｂが振幅Ａの２００％未満の場合は、隣接する有機繊維コード３６との間に十分な間隔を確保することが困難になって、コード間に十分なゴム層（有機繊維コード３６を被覆するコーティングゴム）を確保することができなくなるめ、ベルト保護層２２のゴム層とトレッドゴム層２４との接触部分が少なくなって、有機繊維コード３６とトレッドゴム層２４との間の接着強度が低下してセパレーションを生じ易くなる。
【０１３２】
なお、本実施形態では、最外層に有機繊維コード３６を含むベルト保護層２２を設けているので、万一トレッドゴム層２４が摩耗してベルト保護層２２が踏面に現れても、金属コードの場合と違って火花を散らすことは無い。
【０１３３】
クラウンセンター部Ｐ０での主ベルト層２６の有機繊維コードの積層厚みＧ０と、主ベルト層２６の最大幅の２／３の幅の位置Ｐ２における主ベルト層２６の有機繊維コードの積層厚みＧ２との比Ｇ２／Ｇ０が、０．３５≦Ｇ２／Ｇ０≦０．８５を満足することにより、タイヤ径成長抑制に最も効果の大きいタイヤセンター部に高いベルト剛性を確保することが出来、耐ＦＯＤ（異物損傷）性向上が得られる。
【０１３４】
ここで、Ｇ２／Ｇ０が０．８５を越える場合には、タイヤ径成長にそれほど支配的ではないタイヤショルダー部に多くのベルトが配置されることになり、タイヤ軽量化に効果が薄い。
【０１３５】
一方、Ｇ２／Ｇ０が０．３５を下回る場合には、ショルダー部に十分なベルト剛性が確保できなくなるため、高速走行時にスタンディングウェーブが発生し易くなり、耐久上好ましくない。
【０１３６】
本実施形態では、主ベルト層２６の第１ベルトプライ２６Ａ〜第８ベルトプライ２６Ｈを構成する有機繊維コードの引張破断強度を６．３ｃＮ／ｄｔｅｘ以上としたので、必要な耐圧性能を満足することができ、軽量化も達成できた。
【０１３７】
また、主ベルト層２６の第１ベルトプライ２６Ａ〜第８ベルトプライ２６Ｈを構成する有機繊維コードにおいて、０．３ｃＮ／ｄｔｅｘ荷重時の伸び率を０．２〜２．０％、伸張方向に２．１ｃＮ／ｄｔｅｘ荷重時の伸び率を１．５〜７．０％、伸張方向に３．２ｃＮ／ｄｔｅｘ荷重時の伸び率を２．２〜９．３％にしたので、目標の径成長の抑制を容易に達成することができた。これにより、異物の刺さり込みに対する性能を確保し、かつ主ベルト層２６によるタガ効果を最適にできた。
【０１３８】
なお、主ベルト層２６の第１ベルトプライ２６Ａ〜第８ベルトプライ２６Ｈを構成する有機繊維コードの伸び率が上記範囲を上回る場合、タイヤ内圧充填時においてタイヤ径方向の膨出を効果的に抑えられず、異物の刺さり込みに対する性能を期待できななくる。
【０１３９】
一方、主ベルト層２６の第１ベルトプライ２６Ａ〜第８ベルトプライ２６Ｈを構成する有機繊維コードの伸び率が上記範囲を下回る場合、各ベルトプライのタガ効果が大き過ぎるため、カーカス層１６が必要以上にタイヤ幅方向に膨出する結果となり好ましくない。
【０１４０】
さらに、本実施形態では、主ベルト層２６の第１ベルトプライ２６Ａ〜第８ベルトプライ２６Ｈを構成する有機繊維コードの０．３ｃＮ／ｄｔｅｘ荷重時の伸び率を０．２〜２．０％にしたので、加硫時に生タイヤ内部より負荷される圧力によって空気入りラジアルタイヤ１０を均等に伸張せしめることができ、これによって有機繊維コードの方向を揃え、コード打込みのばらつきを是正することができた。
【０１４１】
なお、主ベルト層２６の第１ベルトプライ２６Ａ〜第８ベルトプライ２６Ｈを構成する有機繊維コードの０．３ｃＮ／ｄｔｅｘ荷重時の伸び率が２．０％より大きいと、加硫時のコード性状是正の効果が薄くなり好ましくない。
【０１４２】
一方、主ベルト層２６の第１ベルトプライ２６Ａ〜第８ベルトプライ２６Ｈを構成する有機繊維コードの伸び率が０．２％より小さい場合には、加硫時のタイヤ膨張の際にコード張力が大となり、該有機繊維コードがタイヤ径方向内側のゴムに食い込むなどの不都合が生じるため好ましくない。
【０１４３】
本実施形態では、主ベルト層２６のタイヤ幅方向端部において、第７ベルトプライ２６Ｇと第８ベルトプライ２６Ｈとの２枚のベルトプライが積層され、更に第１０ベルトプライ２６Ｊ、及び第１１ベルトプライ２６Kが積層されているので、タイヤ走行時、特に、タイヤ幅方向に外力が作用する場合のように、タイヤ接地面幅方向両端付近の有機繊維コードに激しい張力変動を伴うような条件下においても、その弾力性を持って衝撃を効果的に分散することが可能となり、苛酷な使用条件下における空気入りラジアルタイヤ１０の信頼性が向上した。
【０１４４】
主ベルト層２６を構成する第１ベルトプライ２６Ａ〜第８ベルトプライ２６Ｈ、第１０ベルトプライ２６Ｊ、及び第１１ベルトプライ２６Kの有機繊維コードを芳香族ポリアミド系の繊維から構成し、下撚り係数を０．１２〜０．８５の範囲内、上撚り係数を０．４０〜０．８０の範囲内としたので、有機繊維コードの引張破断強度を６．３ｃＮ／ｄｔｅｘ以上、０．３ｃＮ／ｄｔｅｘ荷重時の伸び率を０．２〜２．０％、伸張方向に２．１ｃＮ／ｄｔｅｘ荷重時の伸び率を１．５〜７．０％、伸張方向に３．２ｃＮ／ｄｔｅｘ荷重時の伸び率を２．２〜９．３％に設定することができた。
（試験例）
本発明の効果を確かめるために、比較例のタイヤ４種、及び本発明の適用された実施例のタイヤ２種を用意し、耐摩耗性、耐偏摩耗性、及び高速耐久性の比較を行なった。
【０１４５】
タイヤサイズは、何れも１２７０×４５５Ｒ２２  ３２ＰＲである。
・耐摩耗性：摩耗特性試験機において、タイヤ／路面の接触面にて両社間の接触圧力、及び相対滑りを測定。摩耗仕事量（＝接触圧×滑り量）を踏面全体に渡って積分した値を元に、耐摩耗性の指数を算出したもの（比較例１を１００とする。数値大ほど性能良。）。
・耐偏摩耗性：上記耐摩耗性評価において、トレッド幅の７０〜１００％位置にわたって摩耗仕事量を積分した値を元にショルダー部偏摩耗性の指数を算出したもの（比較例１を１００とする。数値大ほど性能良。）。
・高速耐久性：ＴＲＡの規定内圧、規定荷重条件にて公的規格に定める離陸試験を実施。タイヤ故障発生するまでの試験回数を指数化したもの（比較例１を１００とする。数値大ほど性能良。）。
【０１４６】
実施例１のタイヤ：実施形態で説明した構造の空気入りラジアルタイヤ。諸元は表１参照。
【０１４７】
実施例２のタイヤ：実施形態で説明した構造の空気入りラジアルタイヤ。諸元は表１参照。
【０１４８】
比較例１〜４のタイヤ：諸元は表１、２参照。
【０１４９】
【表１】
2006224729.tif 000003
【０１５０】
【表２】
2006224729.tif 000004
【０１５１】
*１  ベルト材質／構造
Ny/EB：ナイロン／無端ジグザグベルト巻（打ち込み６．９本／１０ｍｍ、コード角            度１０°、図５参照。）
Ny/KB：ナイロン／切り離しベルト（打ち込み８．３本／１０ｍｍ、コード角度１６            °）
Ny/SB：ケブラー（デュポン社商標名）／螺旋ベルト巻（打ち込み６．２本／１０ｍ            ｍ、コード角度０°。図４参照。）
Hy/SB：ケブラーとナイロンの混撚り糸／螺旋ベルト巻（打ち込み６．２本／１０ｍ            ｍ、コード角度０°。）
*２  ベルト剛性比
周方向弾性率は以下の方法にて算出
弾性率＝（各コードの０〜Ｒ％伸びの弾性率）×（１０mm当たりコード打ち込み数）
×ｃｏｓ（周方向に対する角度）。
（試験結果）
比較例２は、比較例１に対して高速耐久性が向上しているが、実際の走行においてタイヤ接地端付近の摩耗が促進され、図１５（Ｂ）（点線は新品時、実線が使用後を示す。）に示す様な、いわゆるショルダー肩落ち摩耗になる。このような状態となると、トレッドセンター部が完全に摩耗するより以前にショルダー部分のトレッドゴムが摩滅してしまい、経済性が損なわれることになる。
【０１５２】
一方、実施例のタイヤは、高速耐久性が向上し、また、図１５（Ａ）に示すように、トレッド幅全体にわたって均一に摩耗し、良好な摩耗特性が得られることが分かった。
【０１５３】
また、比較例３，４のタイヤは、トレッドゲージ比ｔ84／ｔ0が１．０５を超えている関係でショルダー側の発熱が大きく、高速耐久性が悪化した。
【０１５４】
なお、実際の供試タイヤにおけるＬ84／Ｌ73とｄ73／ｄ84との関係を図１６に示すようにプロットしたところ、両者の間には高い相関関係があることが分かり、０．６９＜ｄ73／ｄ84＜０．７８の範囲にタイヤ形状を設定することで、前述した０．９５＜Ｌ84／Ｌ73＜１．０３の条件を容易に満たすことが可能となることが分かる。
【図面の簡単な説明】
【０１５５】
【図１】本発明の一実施形態に係る空気入りラジアルタイヤの断面図である。
【図２】（Ａ）は図１に示す空気入りラジアルタイヤの分解斜視図であり、（Ｂ）は保護層のコードの平面図である。
【図３】図１に示す空気入りラジアルタイヤのトレッドの拡大断面図である。
【図４】スパイラルベルトの平面図である。
【図５】無端ジグザグ巻きベルトの平面図である。
【図６】トレッドの輪郭を示す断面図である。
【図７】従来例１の空気入りラジアルタイヤの断面図である。
【図８】図７に示す従来例１の空気入りラジアルタイヤの分解斜視図である。
【図９】比較例１の空気入りラジアルタイヤのフットプリントである。
【図１０】比較例２の空気入りラジアルタイヤのフットプリントである。
【図１１】実施例１の空気入りラジアルタイヤのフットプリントである。
【図１２】実施例２の空気入りラジアルタイヤのフットプリントである。
【図１３】比較例３の空気入りラジアルタイヤのフットプリントである。
【図１４】比較例４の空気入りラジアルタイヤのフットプリントである。
【図１５】（Ａ）は実施形態の空気入りラジアルタイヤのトレッドの摩耗状態を示すトレッドの断面図であり、（Ｂ）は比較例２のトレッドの摩耗状態を示すトレッドの断面図である。
【図１６】Ｌ84／Ｌ73とｄ73／ｄ84との関係を示すグラフである。
【図１７】弾性率の計算方法を説明するグラフである。
【符号の説明】
【０１５６】
１０    空気入りラジアルタイヤ
１４    ビードコア
１６    カーカス層
２６    主ベルト層
【図１】
2006224729.tif 000005
【図２】
2006224729.tif 000006
【図３】
2006224729.tif 000007
【図４】
2006224729.tif 000008
【図５】
2006224729.tif 000009
【図６】
2006224729.tif 000010
【図７】
2006224729.tif 000011
【図８】
2006224729.tif 000012
【図９】
2006224729.tif 000013
【図１０】
2006224729.tif 000014
【図１１】
2006224729.tif 000015
【図１２】
2006224729.tif 000016
【図１３】
2006224729.tif 000017
【図１４】
2006224729.tif 000018
【図１５】
2006224729.tif 000019
【図１６】
2006224729.tif 000020
【図１７】
2006224729.tif 000021